(57)【要約】【課題】アンモニアの排出を抑制できる燃料電池を提供すること。【解決手段】燃料電池１に、電解質層８と、電解質層８の一方側に配置されるアノード電極９と、電解質層８の他方側に配置されるカソード電極１０とを備え、アノード電極９に、ヒドラジン類を水素と窒素とに分解するヒドラジン分解触媒を含有する分解層４と、水素を酸化または還元させる水素反応触媒を含有する発電層３と、を備える。【選択図】図１
2019029181.tif 000002
【特許請求の範囲】
【請求項１】
電解質層と、
前記電解質層の一方側に配置されるアノード電極と、
前記電解質層の他方側に配置されるカソード電極と、を備え、
前記アノード電極は、
ヒドラジン類を水素と窒素とに分解するヒドラジン分解触媒を含有する分解層と、
水素を酸化または還元させる水素反応触媒を含有する発電層と、を備えることを特徴とする、燃料電池。
【発明の詳細な説明】
【技術分野】
【０００１】
本発明は、燃料電池に関する。
【背景技術】
【０００２】
従来、車両などに搭載される燃料電池として、ヒドラジン類を含有する液体燃料を使用する燃料電池が知られている。
【０００３】
例えば、陰イオン電解質膜からなる電解質層と、電解質層の一方面に形成され、ヒドラジンを酸化する触媒を含有するアノード電極と、電解質層の他方面に形成され、酸素を還元する触媒を含有するカソード電極とを備える燃料電池が知られている（例えば、特許文献１参照。）。
【０００４】
そのような燃料電池では、アノード電極にヒドラジンを含有する液体燃料が供給され、カソード電極に空気が供給されることによって、下記式（１）および（２）の電気化学反応が生じる。具体的には、アノード電極においてヒドラジンと水酸化物イオンとが直接反応し、カソード電極において酸素が還元されて水酸化物イオンが生じる。これによって、起電力が発生する。
【０００５】
（１）Ｎ２Ｈ４＋４ＯＨ−→Ｎ２＋４Ｈ２Ｏ＋４ｅ−（アノード電極での反応）
（２）Ｏ２＋２Ｈ２Ｏ＋４ｅ−→４ＯＨ−        （カソード電極での反応）
【先行技術文献】
【特許文献】
【０００６】
【特許文献１】特開２０１５−１４４１１１号公報
【発明の概要】
【発明が解決しようとする課題】
【０００７】
しかるに、特許文献１に記載の燃料電池では、アノード電極に供給された液体燃料が、電解質層を透過してカソード電極に漏出する場合があり、これによって、燃料電池の出力および耐久性が低下するという不具合がある。
【０００８】
そこで、アノード電極において、下記式（３）および（４）に示すように、ヒドラジン類を水素と窒素とに分解した後、水素を水酸化物イオンと反応させることが検討されている。
【０００９】
（３）Ｎ２Ｈ４→Ｎ２＋２Ｈ２
（４）２Ｈ２＋４ＯＨ−→４Ｈ２Ｏ＋４ｅ−
この場合、アノード電極の近傍に窒素ガスおよび水素ガスを存在させることができるので、液体燃料のカソード電極への漏出を低減することができる。
【００１０】
しかるに、上記式（３）および（４）の電気化学反応を進行させるには、アノード電極に、ヒドラジンを分解するヒドラジン分解触媒と、水素を酸化する水素酸化触媒とを含有させる必要がある。
【００１１】
しかし、そのようなアノード電極では、上記の電気化学反応とともに、ヒドラジンがアンモニアに分解されるなどの副反応が惹起され、燃料電池からアンモニアが排出される場合がある。
【００１２】
本発明は、アンモニアの排出を抑制できる燃料電池を提供する。
【課題を解決するための手段】
【００１３】
本発明は、電解質層と、前記電解質層の一方側に配置されるアノード電極と、前記電解質層の他方側に配置されるカソード電極と、を備え、前記アノード電極は、ヒドラジン類を水素と窒素とに分解するヒドラジン分解触媒を含有する分解層と、水素を酸化または還元させる水素反応触媒を含有する発電層とを備える、燃料電池を含む。
【発明の効果】
【００１４】
本発明の燃料電池では、アノード電極が、ヒドラジン類を水素と窒素とに分解するヒドラジン分解触媒を含有する分解層と、水素を酸化または還元させる水素反応触媒を含有する発電層とを、別々の層として備えている。
【００１５】
そのため、ヒドラジン類の分解反応と、水素の酸化または還元とを、互いに異なる層において進行させることができ、アンモニアが発生する副反応を抑制できる。その結果、発電におけるアンモニアの発生を低減でき、燃料電池からのアンモニアの排出を抑制できる。
【図面の簡単な説明】
【００１６】
【図１】図１は、本発明の燃料電池の第１実施形態を示す概略構成図である。
【図２】図２は、本発明の燃料電池の第２実施形態を示す概略構成図である。
【図３】図３は、各製造例におけるアンモニア排出量を示すグラフである。
【発明を実施するための形態】
【００１７】
＜第１実施形態＞
１．燃料電池
図１に示すように、燃料電池１は、ヒドラジン類を含有する液体燃料が直接供給される固体高分子型燃料電池である。燃料電池１は、プロトン交換形燃料電池であってもよく、アニオン交換型燃料電池であってもよい。第１実施形態および第２実施形態では、燃料電池１がプロトン交換形燃料電池１Ａである態様を示し、第３実施形態では、燃料電池１がアニオン交換形燃料電池１Ｂである態様を示す。
【００１８】
プロトン交換形燃料電池１Ａは、膜電極接合体１１と、燃料供給部材１２と、酸素供給部材１３とを備える燃料電池セル（単位セル）が、複数積層されたスタック構造に形成される。なお、図１では、複数の単位セルのうち１つだけを燃料電池１として表し、その他の単位セルについては省略している。
【００１９】
膜電極接合体１１は、プロトン成分が移動可能な電解質層（プロトン交換形電解質層）８と、電解質層８の一方側に配置されるアノード電極９と、電解質層８の他方側（電解質層８に対してアノード電極９の反対側）に配置されるカソード電極１０とを備えている。つまり、燃料電池１は、電解質層８と、アノード電極９と、カソード電極１０とを備えている。
【００２０】
電解質層８は、ヒドラジン類から生成されるプロトン（Ｈ＋）が移動可能な媒体であって、例えば、プロトン交換形固体高分子膜、ゼオライト、セラミックス、ガラスなどが挙げられ、好ましくは、プロトン交換形固体高分子膜が挙げられる。プロトン交換形固体高分子膜として、具体的には、パーフルオロスルホン酸膜（例えば、商品名Ｎａｆｉｏｎ（Ｄｕ  ｐｏｎｔ社製）など）などのプロトン導電性イオン交換膜などが挙げられる。
【００２１】
アノード電極９は、詳しくは後述するが、発電層３と分解層４とを、別々の層として備えている。発電層３は、電解質層８の厚み方向一方側の面に形成されている。
【００２２】
分解層４は、第１実施形態において、２つのアノード側拡散シート４９に挟まれた状態で、発電層３の一方側（発電層３に対して電解質層８の反対側）に配置されている。
【００２３】
２つのアノード側拡散シート４９は、発電層３と分解層４との間に配置される第１アノード側拡散シート４９Ａと、分解層４に対して第１アノード側拡散シート４９Ａの反対側に配置される第２アノード側拡散シート４９Ｂとを含んでいる。
【００２４】
各アノード側拡散シート４９は、ガスを透過させるための気孔を有するガス拡散層（ＧＤＬ）としてのアノード側ＧＤＬ５１を備えており、好ましくは、アノード側ＧＤＬ５１からなる。
【００２５】
アノード側ＧＤＬ５１は、ガス透過性材料から形成されている。
【００２６】
ガス透過性材料として、例えば、カーボンペーパー、カーボンクロス、炭素繊維不織布などが挙げられ、好ましくは、カーボンクロスが挙げられる。また、ガス透過性材料は、必要によりフッ素処理される。
【００２７】
また、アノード側ＧＤＬ５１は、ガスを透過させるための気孔を有している。また、このようなアノード側ＧＤＬ５１は、集電体としても作用する。
【００２８】
アノード側ＧＤＬ５１の厚みは、例えば、０．０５ｍｍ以上、好ましくは、０．１０ｍｍ以上、例えば、０．６０ｍｍ以下、好ましくは、０．５０ｍｍ以下である。
【００２９】
カソード電極１０は、電解質層８の厚み方向の他方側の面に形成されている。カソード電極１０は、例えば、カソード触媒を含有する。
【００３０】
カソード触媒として、例えば、金属単体、遷移金属錯体などが挙げられる。
【００３１】
金属単体として、例えば、白金族元素（ルテニウム（Ｒｕ）、ロジウム（Ｒｈ）、パラジウム（Ｐｄ）、オスミウム（Ｏｓ）、イリジウム（Ｉｒ）、白金（Ｐｔ））、鉄族元素（鉄（Ｆｅ）、コバルト（Ｃｏ）、ニッケル（Ｎｉ））などの周期表第８〜１０（ＶIII）族元素、例えば、銅（Ｃｕ）、銀（Ａｇ）、金（Ａｕ）などの周期表第１１（ＩＢ）族元素、例えば、亜鉛（Ｚｎ）などが挙げられる。金属単体は、単独使用または２種以上併用することができる。
【００３２】
遷移金属錯体は、遷移金属元素（中心金属）に有機化合物が配位した金属錯体である。遷移金属元素として、例えば、スカンジウム（Ｓｃ）、チタン（Ｔｉ）、バナジウム（Ｖ）、クロム（Ｃｒ）、マンガン（Ｍｎ）、鉄（Ｆｅ）、コバルト（Ｃｏ）、ニッケル（Ｎｉ）、銅（Ｃｕ）、イットリウム（Ｙ）、ジルコニウム（Ｚｒ）、ニオブ（Ｎｂ）、モリブデン（Ｍｏ）、テクネチウム（Ｔｃ）、ルテニウム（Ｒｕ）、ロジウム（Ｒｈ）、パラジウム（Ｐｄ）、銀（Ａｇ）、ランタン（Ｌａ）、ハフニウム（Ｈｆ）、タンタル（Ｔａ）、タングステン（Ｗ）、レニウム（Ｒｅ）、オスミウム（Ｏｓ）、イリジウム（Ｉｒ）、白金（Ｐｔ）、金（Ａｕ）が挙げられる。遷移金属は、単独使用または２種以上併用することができる。
【００３３】
遷移金属元素に配位する有機化合物として、例えば、ピロール、ポルフィリン、テトラメトキシフェニルポルフィリン、ジベンゾテトラアザアヌレン、フタロシアニン、コリン、クロリン、フェナントロリン、サルコミン、ナイカルバジン、ピペミド酸系化合物、アミノベンズイミダゾール、アミノアンチピリン、またはこれらの重合体が挙げられる。有機化合物は、単独使用または２種以上併用することができる。
【００３４】
カソード触媒のなかでは、好ましくは、金属単体が挙げられ、好ましくは、白金族元素が挙げられ、さらに好ましくは、白金が挙げられる。
【００３５】
このようなカソード触媒は、好ましくは、触媒担体に担持される。なお、カソード触媒は、触媒担体を用いずに、直接、カソード電極１０として形成することもできる。
【００３６】
触媒担体として、例えば、カーボンなどの多孔質物質が挙げられる。カーボンとして、例えば、ケッチェンブラック、アセチレンブラック、ファーネスブラック、チャンネルブラック、サーマルブラック、ランプブラックなどが挙げられる。カーボンのなかでは、好ましくは、ケッチェンブラックが挙げられる。触媒担体は、単独使用または２種類以上併用することができる。
【００３７】
また、カソード電極１０は、好ましくは、バインダを含有する。
【００３８】
バインダとして、例えば、陰イオン交換樹脂、陽イオン交換樹脂などが挙げられる。バインダは、単独使用または２種以上併用することができる。
【００３９】
陰イオン交換樹脂として、例えば、アニオン交換基（例えば、四級アンモニウム基、ピリジニウム基など）を有するアニオン交換形アイオノマーなどが挙げられ、より具体的には、アニオン交換形炭化水素系アイオノマー、アニオン交換形フッ素系アイオノマー、アニオン交換形ウレタン系アイオノマーなどが挙げられる。アニオン交換形アイオノマーは、単独使用または２種以上併用することができる。
【００４０】
陽イオン交換樹脂として、例えば、プロトン交換基（例えば、スルホ基、リン酸基、カルボキル基など）を有するプロトン交換形アイオノマーなどが挙げられ、より具体的には、プロトン交換形炭化水素系アイオノマー、プロトン交換形フッ素系アイオノマー、プロトン交換形ウレタン系アイオノマーなどが挙げられる。プロトン交換形アイオノマーは、単独使用または２種以上併用することができる。
【００４１】
バインダの含有割合は、カソード触媒（金属換算）１質量部に対して、例えば、０．２質量部以上、好ましくは、０．４質量部以上、例えば、１．０質量部以下、好ましくは、０．６質量部以下である。
【００４２】
カソード電極１０の厚みは、例えば、０．１μｍ以上、好ましくは、１μｍ以上、例えば、１００μｍ以下、好ましくは、１０μｍ以下である。
【００４３】
また、カソード電極１０の表面（電解質層８と接触する一方面に対する他方面）には、カソード側拡散シート５０が積層されている。
【００４４】
カソード側拡散シート５０は、ガスを透過させるための気孔を有するガス拡散層（ＧＤＬ）としてのカソード側ＧＤＬ５２を備えている。
【００４５】
カソード側ＧＤＬ５２として、例えば、アノード側ＧＤＬ５１として例示したガス透過性材料などが挙げられ、好ましくは、カーボンクロスが挙げられる。
【００４６】
また、カソード側ＧＤＬ５２は、アノード側ＧＤＬ５１と同様に、ガスを透過させるための気孔を有している。また、カソード側ＧＤＬ５２は、アノード側ＧＤＬ５１と同様に、集電体としても作用する。
【００４７】
カソード側ＧＤＬ５２の厚みは、例えば、０．０５ｍｍ以上、好ましくは、０．１０ｍｍ以上、例えば、０．６０ｍｍ以下、好ましくは、０．５０ｍｍ以下である。
【００４８】
燃料供給部材１２は、ガス不透過性の導電性部材からなり、その一方の面がアノード側拡散シート４９（第２アノード側拡散シート４９Ｂ）に対向接触されている。燃料供給部材１２には、分解層４の全体に液体燃料を接触させるための燃料側流路１６が、一方の面から凹む葛折状の溝として形成されている。また、燃料供給部材１２には、その上流側端部および下流側端部に、燃料側流路１６に連通する供給口１５および排出口１４が形成されている。
【００４９】
酸素供給部材１３は、燃料供給部材１２と同様に、ガス不透過性の導電性部材からなり、その一方の面がカソード側拡散シート５０に対向接触されている。酸素供給部材１３には、カソード電極１０の全体に酸素（空気）を接触させるための酸素側流路１８が、一方の面から凹む葛折状の溝として形成されている。酸素側流路１８には、その上流側端部および下流側端部に、酸素側流路１８に連通する供給口１９および排出口２０が形成されている。
【００５０】
２．アノード電極の詳細
アノード電極９は、上記したように、発電層３と分解層４とを備えており、好ましくは、発電層３と分解層４とのみから構成される。
【００５１】
（２−１）発電層
発電層３は、電解質層８の一方側の面に形成されており、電解質層８と分解層４との間に配置されている。発電層３の一方面（電解質層８と反対側の面）には、第１アノード側拡散シート４９Ａが積層されている。つまり、発電層３は、電解質層８と第１アノード側拡散シート４９Ａとの間に、それらと直接接触するように挟まれている。
【００５２】
発電層３は、水素を酸化または還元させる水素反応触媒を含有する。なお、発電層３は、ヒドラジン分解触媒（後述）を含有しておらず、好ましくは、金属成分として水素反応触媒のみを含有する。また、第１実施形態では、燃料電池１がプロトン交換形燃料電池１Ａであるため、水素反応触媒は、水素を還元させる水素還元触媒として作用する。
【００５３】
水素反応触媒として、例えば、白金族元素（ルテニウム（Ｒｕ）、ロジウム（Ｒｈ）、パラジウム（Ｐｄ）、オスミウム（Ｏｓ）、イリジウム（Ｉｒ）、白金（Ｐｔ）などが挙げられる。水素反応触媒は、単独使用または２種以上併用することができる。
【００５４】
水素反応触媒のなかでは、好ましくは、白金族元素の金属単体、さらに好ましくは、パラジウムの金属単体（Ｐｄ単体）および白金の金属単体（Ｐｔ単体）、とりわけ好ましくは、Ｐｔ単体が挙げられる。
【００５５】
このような水素反応触媒は、好ましくは、触媒担体に担持される。なお、水素反応触媒は、触媒担体を用いずに、直接、発電層３として形成することもできる。
【００５６】
触媒担体として、例えば、カソード電極の触媒担体として例示したカーボンなどの多孔質物質などが挙げられ、好ましくは、ケッチェンブラックが挙げられる。触媒担体は、単独使用または２種類以上併用することができる。
【００５７】
水素反応触媒の担持割合は、水素反応触媒と触媒担体との総和１００質量％に対して、例えば、２０質量％以上、好ましくは、４０質量％以上、例えば、８０質量％以下、好ましくは、６０質量％以下である。
【００５８】
また、発電層３は、好ましくは、バインダを含有し、さらに好ましくは、水素反応触媒、触媒担体およびバインダのみからなる。
【００５９】
発電層３のバインダは、例えば、陽イオン交換樹脂を含有する。陽イオン交換樹脂として、例えば、プロトン交換形アイオノマーが挙げられる。
【００６０】
プロトン交換形アイオノマーは、例えば、カソード電極のバインダとして例示したプロトン交換形アイオノマーなどが挙げられ、好ましくは、プロトン交換形フッ素系アイオノマーが挙げられる。プロトン交換形アイオノマーは、単独使用または２種類以上併用することができる。
【００６１】
陽イオン交換樹脂（プロトン交換形アイオノマー）の含有割合は、水素反応触媒（金属換算）１質量部に対して、例えば、０．１質量部以上、好ましくは、０．５質量部以上、例えば、５質量部以下、好ましくは、３質量部以下である。
【００６２】
なお、バインダは、さらに、例えば、ポリテトラフルオロエチレン（ＰＴＦＥ）、テトラフルオロエチレン−ヘキサフルオロプロピレン共重合体（ＦＥＰ）、テトラフルオロエチレン−パーフルオロアルキルビニルエーテル共重合体（ＰＦＡ）などを含むこともできる。
【００６３】
発電層３の厚みは、例えば、１０μｍ以上、好ましくは、２０μｍ以上、例えば、２００μｍ以下、好ましくは、１００μｍ以下である。
【００６４】
（２−２）分解層
分解層４は、発電層３の一方側（発電層３に対して電解質層８の反対側）に、発電層３に対して間隔を空けて配置されている。発電層３と分解層４との間には、第１アノード側拡散シート４９Ａが配置され、分解層４の一方面（発電層３と反対側の面）には、第２アノード側拡散シート４９Ｂが配置されている。
【００６５】
つまり、分解層４は、第１アノード側拡散シート４９Ａと第２アノード側拡散シート４９Ｂとの間に、それらと直接接触するように挟まれている。このように、発電層３、第１アノード側拡散シート４９Ａ、分解層４および第２アノード側拡散シート４９Ｂは、順に積層されている。
【００６６】
分解層４は、ヒドラジン類を水素と窒素とに分解するヒドラジン分解触媒を含有する。なお、分解層４は、水素反応触媒（後述）を含有しておらず、好ましくは、金属成分としてヒドラジン分解触媒のみを含有する。
【００６７】
ヒドラジン分解触媒として、例えば、白金（Ｐｔ）とニッケル（Ｎｉ）との合金（ＰｔＮｉ合金）などが挙げられる。ヒドラジン分解触媒は、単独使用または２種以上併用することができる。
【００６８】
ヒドラジン分解触媒のなかでは、好ましくは、ＰｔＮｉ合金が挙げられる。
【００６９】
ＰｔＮｉ合金における白金の含有割合は、白金およびニッケルの総モル数に対して、例えば、１ｍｏｌ％以上、好ましくは、５ｍｏｌ％以上、例えば、７０ｍｏｌ％以下、好ましくは、６０ｍｏｌ％以下である。
【００７０】
ＰｔＮｉ合金におけるニッケルの含有割合は、白金およびニッケルの総モル数に対して、例えば、３０ｍｏｌ％以上、好ましくは、４０ｍｏｌ％以上、例えば、９９ｍｏｌ％以下、好ましくは、９５ｍｏｌ％以下である。
【００７１】
このようなヒドラジン分解触媒は、好ましくは、触媒担体に担持される。なお、ヒドラジン分解触媒は、触媒担体を用いずに、直接、分解層４として形成することもできる。
【００７２】
触媒担体として、例えば、カソード電極の触媒担体として例示したカーボンなどの多孔質物質などが挙げられ、好ましくは、ケッチェンブラックが挙げられる。触媒担体は、単独使用または２種類以上併用することができる。
【００７３】
ヒドラジン分解触媒の担持割合は、ヒドラジン分解触媒と触媒担体との総和１００質量％に対して、例えば、１質量％以上、好ましくは、１０質量％以上、例えば、５０質量％以下、好ましくは、３０質量％以下である。
【００７４】
また、分解層４は、好ましくは、バインダを含有し、さらに好ましくは、ヒドラジン分解触媒、触媒担体およびバインダのみからなる。
【００７５】
分解層４のバインダとしては、例えば、発電層３のバインダと同様のものが挙げられる。分解層４のバインダとして、好ましくは、上記の陽イオン交換樹脂が挙げられ、さらに好ましくは、発電層３に含有されるプロトン交換形アイオノマーと同じプロトン交換形アイオノマーが挙げられ、とりわけ好ましくは、プロトン交換形フッ素系アイオノマーが挙げられる。
【００７６】
陽イオン交換樹脂（プロトン交換形アイオノマー）の含有割合は、ヒドラジン分解触媒（金属換算）１質量部に対して、例えば、０．５質量部以上、好ましくは、１質量部以上、例えば、１０質量部以下、好ましくは、５質量部以下である。
【００７７】
分解層４の厚みは、例えば、１０μｍ以上、好ましくは、２０μｍ以上、例えば、２００μｍ以下、好ましくは、１００μｍ以下である。
【００７８】
（２−３）アノード電極の調製
このようなアノード電極９を調製するには、まず、水素反応触媒が溶媒中に分散する水素反応触媒インク（分散液）と、ヒドラジン分解触媒が溶媒中に分散するヒドラジン分解触媒インク（分散液）とを準備する。
【００７９】
溶媒として、例えば、アルコール類（例えば、メタノール、エタノール、１−プロパノール、２−プロパノールなど）、エーテル類（例えば、テトラヒドロフランなど）などの有機溶媒、例えば、水などが挙げられる。これら溶媒は、単独使用または２種類以上併用することができる。
【００８０】
溶媒のなかでは、好ましくは、アルコール類と水との混合溶媒が挙げられ、さらに好ましくは、プロパノールと水との混合溶媒が挙げられる。
【００８１】
次いで、水素反応触媒インクを、公知の方法により、電解質層８の表面（アノード電極９と反対側の表面）に塗工（塗布）し、その後、乾燥し、必要によりプレスする。
【００８２】
これによって、水素反応触媒が電解質層８の表面に担持される。その結果、電解質層８の表面に定着した発電層３が調製される。
【００８３】
水素反応触媒（金属換算）の担持量は、電解質層８に対して、例えば、０．１ｍｇ／ｃｍ２以上、好ましくは、０．５ｍｇ／ｃｍ２以上、例えば、３ｍｇ／ｃｍ２以下、より好ましくは、２ｍｇ／ｃｍ２以下である。
【００８４】
また、ヒドラジン分解触媒インクを、公知の方法により、第１アノード側拡散シート４９Ａ（アノード側ＧＤＬ５１）の表面に塗工（塗布）し、その後、乾燥し、必要によりプレスする。
【００８５】
これによって、ヒドラジン分解触媒が第１アノード側拡散シート４９Ａの表面に担持される。その結果、第１アノード側拡散シート４９Ａの表面に定着した分解層４が調製される。
【００８６】
ヒドラジン分解触媒（金属換算）の担持量は、アノード側拡散シート４９に対して、例えば、０．５ｍｇ／ｃｍ２以上、好ましくは、１．０ｍｇ／ｃｍ２以上、例えば、５ｍｇ／ｃｍ２以下、より好ましくは、３ｍｇ／ｃｍ２以下である。
【００８７】
次いで、分解層４が設けられた第１アノード側拡散シート４９Ａを、第１アノード側拡散シート４９Ａが発電層３と分解層４との間に挟まれるように、発電層３の一方面（電解質層８と反対側の面）に貼り付ける。
【００８８】
その後、第２アノード側拡散シート４９Ｂを、分解層４が第１アノード側拡散シート４９Ａと第２アノード側拡散シート４９Ｂとの間に挟まれるように、分解層４の一方面（第１アノード側拡散シート４９Ａと反対側の面）に貼り付ける。
【００８９】
なお、分解層４が設けられた第１アノード側拡散シート４９Ａを発電層３に貼り付ける前に、分解層４に第２アノード側拡散シート４９Ｂを貼り付け、その後、第１アノード側拡散シート４９Ａを発電層３に貼り付けることもできる。
【００９０】
また、電解質層８に水素反応触媒インクを塗工した後、塗工された水素反応触媒インク上に第１アノード側拡散シート４９Ａを配置し、次いで、第１アノード側拡散シート４９Ａ上にヒドラジン分解触媒インクを塗工し、塗工されたヒドラジン分解触媒インク上に第２アノード側拡散シート４９Ｂを配置し、その後、それらを一括して乾燥およびプレスして、発電層３および分解層４を形成することもできる。
【００９１】
以上によって、アノード電極９が調製される。
【００９２】
３．燃料電池による発電
上記したプロトン交換形燃料電池１Ａでは、発電時において、ヒドラジン類を含有する液体燃料が燃料側流路１６に供給され、空気が酸素側流路１８に供給される。
【００９３】
より具体的には、液体燃料は、ヒドラジン類と、水とを含有している。
【００９４】
ヒドラジン類として、例えば、ヒドラジン（ＮＨ２ＮＨ２）、水加ヒドラジン（ＮＨ２ＮＨ２・Ｈ２Ｏ）、炭酸ヒドラジン（（ＮＨ２ＮＨ２）２ＣＯ２）、塩酸ヒドラジン（ＮＨ２ＮＨ２・ＨＣｌ）、硫酸ヒドラジン（ＮＨ２ＮＨ２・Ｈ２ＳＯ４）、モノメチルヒドラジン（ＣＨ３ＮＨＮＨ２）、ジメチルヒドラジン（（ＣＨ３）２ＮＮＨ２、ＣＨ３ＮＨＮＨＣＨ３）、カルボンヒドラジド（（ＮＨＮＨ２）２ＣＯ）などが挙げられる。
【００９５】
ヒドラジン類は、単独または２種類以上併用することができる。ヒドラジン類のなかでは、好ましくは、ヒドラジン、水加ヒドラジン、硫酸ヒドラジンなどが挙げられ、さらに好ましくは、水加ヒドラジンが挙げられる。
【００９６】
液体燃料に対するヒドラジン類の濃度は、例えば、０．５質量％以上、好ましくは、１質量％以上、例えば、１０質量％以下、好ましくは、５質量％以下、さらに好ましくは、３質量％以下である。
【００９７】
また、液体燃料は、好ましくは、支持電解質として、アルカリ金属水酸化物を含有する。
【００９８】
アルカリ金属水酸化物として、例えば、水酸化カリウム、水酸化ナトリウムなどが挙げられる。アルカリ金属水酸化物は、単独使用または２種類以上併用することができる。アルカリ金属水酸化物として、好ましくは、水酸化カリウムが挙げられる。
【００９９】
液体燃料に対するアルカリ金属水酸化物の濃度は、例えば、０．２５ｍｏｌ／Ｌ以上、好ましくは、０．５ｍｏｌ／Ｌ以上、例えば、２．０ｍｏｌ／Ｌ以下、好ましくは、１．５ｍｏｌ／Ｌ以下である。
【０１００】
燃料側流路１６にヒドラジン類を含む液体燃料が供給されると、その液体燃料は、第２アノード側拡散シート４９Ｂを介して分解層４と接触しながら燃料側流路１６を通過する。これにより、分解層４において、下記（Ａ）に示す電気化学反応が生じる。
【０１０１】
具体的には、分解層４において、ヒドラジン分解触媒が作用して、下記式（Ａ）に示すように、ヒドラジン類を窒素と水素とに分解する。
【０１０２】
（Ａ）Ｎ２Ｈ４→Ｎ２＋２Ｈ２（分解層４での反応）
そして、ヒドラジンの分解により生じた水素は、第１アノード側拡散シート４９Ａを通過して、発電層３に接触する。すると、発電層３において、水素反応触媒（水素還元触媒）が作用して、下記式（Ｂ）に示すように、ヒドラジンの分解により生じた水素を還元する。
【０１０３】
（Ｂ）Ｎ２＋２Ｈ２→Ｎ２＋４Ｈ＋＋４ｅ−（発電層３での反応）
一方、酸素側流路１８に供給される空気は、カソード電極１０と接触しながら酸素側流路１８を通過する。これにより、カソード電極１０において、下記（Ｃ）に示す電気化学反応が生じる。
【０１０４】
具体的には、上記式（Ａ）および（Ｂ）により生成したプロトン（Ｈ＋）は、電解質層８を通過してカソード電極１０に向かう。また、上記式（Ａ）および（Ｂ）により生成した電子（ｅ−）は、外部回路（図示せず）に流出する。
【０１０５】
そして、電解質層８を通過したプロトンＨ＋、および、外部回路を通過した電子ｅ−は、下記（Ｃ）に示すように、カソード電極１０において酸素と反応する。
【０１０６】
（Ｃ）Ｏ２＋４Ｈ＋＋４ｅ−→２Ｈ２Ｏ（カソード電極１０での反応）
つまり、プロトン交換形燃料電池１Ａ全体として下記式（Ｄ）に示す反応が連続的に生じて、プロトン交換形燃料電池１Ａに起電力が発生する。
【０１０７】
（Ｄ）  Ｎ２Ｈ４＋Ｏ２→Ｎ２＋２Ｈ２Ｏ（燃料電池１Ａ全体での反応）
４．作用効果
燃料電池１（プロトン交換形燃料電池１Ａ）では、アノード電極９が、ヒドラジン類を水素と窒素とに分解するヒドラジン分解触媒を含有する分解層４と、水素を酸化または還元させる水素反応触媒を含有する発電層３とを、別々の層として備えている。
【０１０８】
しかるに、アノード電極が１層として形成され、１層のアノード電極がヒドラジン分解触媒および水素反応触媒を含有する場合、アノード電極が多層（発電層３および分解層４）として形成される場合と比較して、ヒドラジン分解触媒および水素反応触媒が、互いに近くに位置する。
【０１０９】
すると、燃料電池の発電時において、アノード電極中のヒドラジン分解触媒および水素反応触媒が相互に作用し、ヒドラジン類をアンモニアに分解する副反応が促進される場合がある。
【０１１０】
一方、アノード電極９では、発電層３および分解層４が別々の層であるので、ヒドラジン分解触媒および水素反応触媒を比較的離して位置させることができる。そのため、燃料電池１の発電時において、ヒドラジン分解触媒および水素反応触媒が相互に作用することを抑制でき、ヒドラジン類の分解反応と、水素の酸化または還元とを、互いに異なる層において進行させることができる。
【０１１１】
その結果、アンモニアが発生する副反応を抑制でき、発電反応におけるアンモニアの発生を低減できる。これによって、燃料電池１（プロトン交換形燃料電池１Ａ）からのアンモニアの排出を抑制できる。
【０１１２】
＜第２実施形態＞
次に、図２を参照して、本発明の第２実施形態を説明する。
【０１１３】
第１実施形態では、分解層４が２つのアノード側拡散シート４９の間に配置されているが、分解層４の配置はこれに限定されない。
【０１１４】
図２に示すように、第２実施形態では、分解層４が、発電層３と直接接触するように、発電層３の一方面（電解質層８と反対側の面）に配置されており、発電層３、分解層４およびアノード側拡散シート４９が順に積層されている。
【０１１５】
このようなアノード電極９を調製するには、第１実施形態と同様にして発電層３を電解質層８上に調製した後、発電層３上に、ヒドラジン分解触媒インクを塗工および乾燥して、分解層４を形成する。そして、分解層４の一方面（発電層３と反対側の面）にアノード側拡散シート４９を貼り付ける。
【０１１６】
このような第２実施形態によっても、第１実施形態と同様の作用効果を奏することができる。一方、第１実施形態は、図１および図２に示すように、第２実施形態よりも発電層３と分解層４とが離れているために、発電反応のアンモニアの発生低減の観点からより好ましい。
【０１１７】
＜第３実施形態＞
第３実施形態では、燃料電池１がアニオン交換形燃料電池１Ｂである場合について説明する。
【０１１８】
燃料電池１がアニオン交換形燃料電池１Ｂである場合、電解質層８は、アニオン成分が移動可能な電解質層（アニオン交換形電解質層）であり、例えば、アニオン交換形固体高分子膜などが挙げられる。また、発電層３および分解層４のそれぞれに含有されるバインダは、例えば、カソード電極１０のバインダとして例示した陰イオン交換樹脂、好ましくは、アニオン交換形アイオノマーを含有する。
【０１１９】
そして、そのようなアニオン交換形燃料電池１Ｂでは、ヒドラジン類を含有する液体燃料が燃料側流路１６に供給され、空気が酸素側流路１８に供給されると、分解層４において、下記（Ｅ）に示す電気化学反応が生じる。具体的には、分解層４において、ヒドラジン分解触媒が作用して、上記式（Ａ）と同様にヒドラジン類を窒素と水素とに分解する。
【０１２０】
（Ｅ）Ｎ２Ｈ４→Ｎ２＋２Ｈ２（分解層４での反応）
その後、発電層３において、下記（Ｆ）に示す電気化学反応が生じる。具体的には、発電層３において、水素反応触媒が水素酸化触媒として作用し、下記式（Ｆ）に示すように、ヒドラジン類の分解により生じた水素を酸化する。
【０１２１】
（Ｆ）２Ｈ２＋４ＯＨ−→４Ｈ２Ｏ＋４ｅ−（発電層３での反応）
一方、カソード電極１０では、下記（Ｇ）に示す電気化学反応が生じる。
【０１２２】
具体的には、下記（Ｇ）に示すように、酸素と水と電子とが反応し、アニオン（ＯＨ−）を生成する。なお、下記式（Ｇ）により生成したアニオン（ＯＨ−）は、カソード電極１０および電解質層８を順次通過して、発電層３に向かう。
【０１２３】
（Ｇ）Ｏ２＋２Ｈ２Ｏ＋４ｅ−→４ＯＨ−（カソード電極１０での反応）
つまり、アニオン交換形燃料電池１Ｂ全体として下記式（Ｈ）に示す反応が連続的に生じて、アニオン交換形燃料電池１Ｂに起電力が発生する。
【０１２４】
（Ｈ）  Ｎ２Ｈ４＋Ｏ２→Ｎ２＋２Ｈ２Ｏ（燃料電池１Ｂ全体での反応）
このような第３実施形態は、図１および図２のいずれの構成においても適用することができる。また、第３実施形態によっても、第１実施形態および第２実施形態と同様の作用効果を奏することができる。また、第１実施形態〜第３実施形態は、適宜組み合わせることができる。
【実施例】
【０１２５】
以下に実施例を示し、本発明をさらに具体的に説明するが、本発明は、それらに限定されない。以下の記載において用いられる配合割合（含有割合）、物性値、パラメータなどの具体的数値は、上記の「発明を実施するための形態」において記載されている、それらに対応する配合割合（含有割合）、物性値、パラメータなど該当記載の上限値(「以下」、「未満」として定義されている数値）または下限値(「以上」、「超過」として定義されている数値）に代替することができる。
【０１２６】
調製例１（ＰｔＮｉ担持担体の調製）
カーボン（ケッチェンブラック、商品名ＥＣＰ６００ＪＤ、ライオン社製）０．５ｇを、０．４Ｌの純水に分散させた。次いで、その分散液に、硝酸ニッケル（Ｎｉ（ＮＯ３）２・６Ｈ２Ｏ、キシダ化学社製）と、ヘキサクロロ白金（ＩＶ）酸（Ｈ２（ＰｔＣｌ６）・６Ｈ２Ｏ、キシダ化学社製）とを、ＮｉとＰｔとの原子数比率が１：１になり、触媒全質量に対して金属質量が２０質量％になるように添加して、２４時間撹拌した。
【０１２７】
次いで、ろ過により、ろ液と触媒原料とに分離した。触媒原料は、カーボンと、硝酸ニッケルと、ヘキサクロロ白金（ＩＶ）酸とを含有していた。
【０１２８】
次いで、触媒原料を、純水で洗浄した後、１００℃で１０時間乾燥させた。その後、乾燥させた触媒原料を、空気中で６００℃、２時間焼成した。
【０１２９】
これにより、ＰｔＮｉ合金がカーボン（触媒担体）に担持されたＰｔＮｉ担持担体を調製した。ＰｔＮｉ合金における白金の含有割合は、白金およびニッケルの総モル数に対して、５０ｍｏｌ％であった。
【０１３０】
調製例２（ヒドラジン分解触媒インクの調製）
調製例１のＰｔＮｉ担持担体０．４７ｇを、ジルコニアボール（アズワン社製、直径５ｍｍ）６７ｇの存在下において撹拌した。
【０１３１】
次いで、そのＰｔＮｉ担持担体と、プロトン交換形アイオノマー（陽イオン交換樹脂、商品名２質量％Ｎａｆｉｏｎ分散液、Ｄｕ  ｐｏｎｔ社製）１７ｇと、ＦＥＰ（四フッ化エチレン・六フッ化プロピレン共重合体、商品名ネオフロンＮＤ−１１０、ダイキン工業社製）０．３６３７ｇとを混合して、ヒドラジン分解触媒スラリーを調製した。
【０１３２】
次いで、ヒドラジン分解触媒スラリーを、遊星ボールミル（商品名Ｐ−５／４Ｓ、フリッチュ社製）にて、回転数６０ｒｐｍで１０分間混錬した後、回転数２５０ｒｐｍで５０分間混錬した。
【０１３３】
次いで、そのヒドラジン分解触媒スラリーに混合溶媒（１−プロパノール：２−プロパノール：水＝３６：４４：２０）４．８９ｇを混合して、ヒドラジン分解触媒インクを調製した。
【０１３４】
調製例３（水素反応触媒インクの調製）
Ｐｔ単体がカーボン（触媒担体）に担持されたＰｔ単体担持担体（商品名ＴＥＣ１０Ｅ５０Ｅ、田中貴金属社製、Ｐｔ単体の担持割合５０質量％）０．２３ｇを、ジルコニアボール（アズワン社製、直径５ｍｍ）３３ｇの存在下において撹拌した。
【０１３５】
次いで、そのＰｔ単体担持担体と、上記のプロトン交換形アイオノマー（商品名２質量％Ｎａｆｉｏｎ分散液、Ｄｕ  ｐｏｎｔ社製）８．３ｇと、上記のＦＥＰ（商品名ネオフロンＮＤ−１１０、ダイキン工業社製）０．１８１９ｇとを混合して、水素反応触媒スラリーを調製した。
【０１３６】
次いで、水素反応触媒スラリーを、遊星ボールミル（商品名Ｐ−５／４Ｓ、フリッチュ社製）にて、回転数６０ｒｐｍで１０分間混錬した後、回転数２５０ｒｐｍで５０分間混錬した。
【０１３７】
次いで、その水素反応触媒スラリーに混合溶媒（１−プロパノール：２−プロパノール：水＝３６：４４：２０）２．４４ｇを混合して、水素反応触媒インクを調製した。
【０１３８】
調製例４（アノード触媒インクの調製）
調製例１のＰｔＮｉ担持担体０．４７ｇと、上記の単体担持担体（商品名ＴＥＣ１０Ｅ５０Ｅ、田中貴金属社製）０．２３ｇとを、ジルコニアボール（アズワン社製、直径５ｍｍ）１００ｇの存在下において混合した。
【０１３９】
次いで、その混合物と、上記のプロトン交換形アイオノマー（商品名２質量％Ｎａｆｉｏｎ分散液、Ｄｕ  ｐｏｎｔ社製）２５ｇと、上記のＦＥＰ（商品名ネオフロンＮＤ−１１０、ダイキン工業社製）０．５４５６ｇとを混合して、アノード触媒スラリーを調製した。
【０１４０】
次いで、アノード触媒スラリーを、遊星ボールミル（商品名Ｐ−５／４Ｓ、フリッチュ社製）にて、回転数６０ｒｐｍで１０分間混錬した後、回転数２５０ｒｐｍで５０分間混錬した。
【０１４１】
次いで、そのアノード触媒スラリーに混合溶媒（１−プロパノール：２−プロパノール：水＝３６：４４：２０）７．３３ｇを混合して、アノード触媒インクを調製した。
【０１４２】
調製例５（カソード触媒インクの調製）
上記のＰｔ単体担持担体（商品名ＴＥＣ１０Ｅ５０Ｅ、田中貴金属社製）１ｇを、ジルコニアボール（アズワン社製、直径５ｍｍ）１００ｇの存在下において撹拌した。
【０１４３】
次いで、そのＰｔ単体担持担体と、上記のプロトン交換形アイオノマー（商品名２質量％Ｎａｆｉｏｎ分散液、Ｄｕ  ｐｏｎｔ社製）１２．５ｇと、混合溶媒（エタノール：水＝８０：２０）９ｇとを混合して、カソード触媒スラリーを調製した。
【０１４４】
次いで、カソード触媒スラリーを、遊星ボールミル（商品名Ｐ−５／４Ｓ、フリッチュ社製）にて、回転数６０ｒｐｍで１０分間混錬した後、回転数２５０ｒｐｍで５０分間混錬した。
【０１４５】
次いで、そのカソード触媒スラリーに混合溶媒（エタノール：水＝８０：２０）５．５ｇを混合して、カソード触媒インクを調製した。
【０１４６】
製造例１（膜電極接合体の製造）
（発電層の調製）
ダブル吐出式スプレー塗工機（ノードソン社製）に、調製例３の水素反応触媒インクをセットした。
【０１４７】
また、電解質膜（電解質層、商品名プロトン交換形ナフィオン膜ＮＲ２１１、Ｄｕ  ｐｏｎｔ社製）を、表面温度７０℃に設定した塗工ステージに設置した。
【０１４８】
次いで、電解質膜の一方の表面における５×５ｃｍ２の範囲に、水素反応触媒インクを、水素反応触媒（Ｐｔ単体（金属換算））の担持量が０．７３ｍｇ／ｃｍ２となるように、ダブル吐出式スプレー塗工機によって塗工した。
【０１４９】
次いで、塗工された水素反応触媒インクを、１４０℃で３分間、１ＭＰａの圧力でプレスして、電解質膜上に発電層を形成した。
【０１５０】
（分解層の調製）
また、ダブル吐出式スプレー塗工機に、調製例４のヒドラジン分解触媒インクをセットした。
【０１５１】
次いで、第１ガス拡散層（第１アノード側拡散シート、商品名クロスＧＤＬ、ゾルテック社製）を、表面温度７０℃に設定した塗工ステージに設置した。
【０１５２】
次いで、第１ガス拡散層の一方の表面における５×５ｃｍ２の範囲に、ヒドラジン分解触媒インクを、ヒドラジン分解触媒（ＰｔＮｉ合金（金属換算））の担持量が１．４５ｍｇ／ｃｍ２となるように、ダブル吐出式スプレー塗工機によって塗工した。
【０１５３】
次いで、塗工されたヒドラジン分解触媒インクを、１４０℃で３分間、１ＭＰａの圧力でプレスして、第１ガス拡散層上に分解層を形成した。
【０１５４】
次いで、分解層が設けられた第１ガス拡散層を、第１ガス拡散層が発電層と分解層との間に位置するように、発電層の一方面（電解質膜と反対側の表面）に貼り付けた。
【０１５５】
次いで、第２ガス拡散層（第２アノード側拡散シート、商品名クロスＧＤＬ、ゾルテック社製）を、分解層が第１ガス拡散層と第２ガス拡散層との間に位置するように、分解層の一方面（第１ガス拡散層と反対側の表面）に貼り付けた。
【０１５６】
（カソード電極の調製）
また、ダブル吐出式スプレー塗工機に、調製例５のカソード触媒インクをセットした。
【０１５７】
また、電解質膜の他方の表面（発電層と反対側の表面）が上向きになるように、電解質膜を、表面温度７０℃に設定した塗工ステージに設置した。
【０１５８】
次いで、電解質膜の他方の表面における５×５ｃｍ２の範囲に、カソード触媒インクを、カソード触媒（Ｐｔ単体（金属換算））の担持量が１ｍｇ／ｃｍ２となるように、ダブル吐出式スプレー塗工機によって塗工した。
【０１５９】
次いで、塗工されたカソード触媒インクを、室温（２５℃）で３０秒間、３．２５ＭＰａの圧力でプレスして、電解質膜上にカソード電極を形成した。
【０１６０】
以上によって、膜電極接合体を製造した。
【０１６１】
この膜電極接合体では、分解層が第１ガス拡散層および第２ガス拡散層の間に挟まれていた。
【０１６２】
製造例２（膜電極接合体の製造）
製造例１における（発電層の調製）と同様にして、電解質膜上に発電層を形成した。
【０１６３】
次いで、ダブル吐出式スプレー塗工機に、調製例３のヒドラジン分解触媒インクをセットした。
【０１６４】
また、発電層が上向きになるように、発電層が設けられた電解質膜を表面温度７０℃に設定した塗工ステージに設置した。
【０１６５】
次いで、発電層の一方の表面における５×５ｃｍ２の範囲に、ヒドラジン分解触媒インクを、ヒドラジン分解触媒（ＰｔＮｉ合金（金属換算））の担持量が１．４５ｍｇ／ｃｍ２となるように、ダブル吐出式スプレー塗工機によって塗工した。
【０１６６】
次いで、発電層上に塗工されたヒドラジン分解触媒インクを、１４０℃で３分間、１ＭＰａの圧力でプレスして、発電層上に分解層を形成した。
【０１６７】
次いで、ガス拡散層（アノード側拡散シート、商品名クロスＧＤＬ、ゾルテック社製）を、分解層の一方面（発電層と反対側の表面）に貼り付けた。
【０１６８】
次いで、製造例１における（カソード電極の調製）と同様にして、電解質膜上にカソード電極を形成した。
【０１６９】
以上によって、膜電極接合体を製造した。
【０１７０】
この膜電極接合体では、発電層と分解層とが直接積層されていた。
【０１７１】
製造例３（膜電極接合体の製造）
ダブル吐出式スプレー塗工機（ノードソン社製）に、調製例４のアノード触媒インクをセットした。
【０１７２】
また、上記の電解質膜（商品名プロトン交換形ナフィオン膜ＮＲ２１１、Ｄｕ  ｐｏｎｔ社製）を、表面温度７０℃に設定した塗工ステージに設置した。
【０１７３】
次いで、電解質膜の一方の表面における５×５ｃｍ２の範囲に、アノード触媒インクを、アノード触媒（ＰｔＮｉ合金およびＰｔ単体（金属換算））の担持量が２．１８ｍｇ／ｃｍ２となるように、ダブル吐出式スプレー塗工機によって塗工した。
【０１７４】
次いで、塗工されたアノード触媒インクを、１４０℃で３分間、１ＭＰａの圧力でプレスして、電解質膜上にアノード電極を形成した。
【０１７５】
次いで、ガス拡散層（アノード側拡散シート、商品名クロスＧＤＬ、ゾルテック社製）を、アノード電極の一方面（電解質膜と反対側の表面）に貼り付けた。
【０１７６】
次いで、製造例１の（カソード電極の調製）と同様にして、電解質膜上にカソード電極を形成した。
【０１７７】
以上によって、膜電極接合体を製造した。
【０１７８】
この膜電極接合体では、アノード電極に、ＰｔＮｉ合金およびＰｔ単体が含有されていた。
【０１７９】
評価方法
＜アンモニア排出量の測定＞
製造例１〜３の膜電極接合体を、日本自動車研究所（ＪＡＲＩ）標準セルにセットして、セル温度を８０℃、燃料温度を８０℃、空気温度を８０℃、加湿温度を７５℃に設定した。
【０１８０】
次いで、アノード電極に、液体燃料として２質量％水加ヒドラジン水溶液（水酸化カリウム１ｍｏｌ／Ｌ含有）を６．３ｃｃ／ｍｉｎの流速で供給した。また。カソード電極に、酸素および窒素の混合ガス（酸素２０体積％、窒素８０体積％）を４００ｃｃ／ｍｉｎの流速で供給した。
【０１８１】
そして、電流密度を２００ｍＡ／ｃｍ２に設定し、アノード電極からの排液および排気ガスと、カソード電極からの排液および排気ガスと、濃度５ｇ／Lのホウ酸溶液４０ｇで捕集し、その中に含まれるアンモニア量をイオンクロマトグラフィー（商品名８８１  Ｃｏｍｐａｃｔ  ＩＣ  Ｐｒｏ、メトロームジャパン社製）で定量分析した。その結果を図３に示す。
【０１８２】
考察
図３に示す評価結果から、アノード電極が、ヒドラジン分解触媒を含有する分解層と、水素反応触媒を含有する発電層とに分けられる製造例１および製造例２の膜電極接合体は、アノード電極がヒドラジン分解触媒および水素反応触媒を含有する１層である製造例３の膜電極接合体と比較して、アンモニア排出量を低減できることが確認された。
【０１８３】
特に、分解層が２つのガス拡散層で挟まれる製造例１の膜電極接合体は、分解層と発電層とが直接積層される製造例２の膜電極接合体よりも、アンモニア排出量の低減に優れることが確認された。
【符号の説明】
【０１８４】
１      燃料電池
３      発電層
４      分解層
８      電解質層
９      アノード電極
１０    カソード電極
【図１】
2019029181.tif 000003
【図２】
2019029181.tif 000004
【図３】
2019029181.tif 000005